(57)【要約】  ウレタン部分を介して芳香族化合物と共有結合した窒化物粒子を含む、表面修飾窒化物粒子。表面修飾窒化物粒子は、オリゴマーと結合するために少なくとも２つの補助部分を更に含んでよい。【選択図】図１
2019506480.tif 000002
【特許請求の範囲】
【請求項１】
ウレタン部分を介して芳香族化合物と共有結合した窒化物粒子と、
少なくとも２つの補助部分と、を含む、表面修飾窒化物粒子。
【請求項２】
窒化物粒子と、
ウレタン部分を介して前記窒化物粒子と共有結合した芳香族化合物と、
前記芳香族化合物の少なくとも２つの補助部分を介して前記芳香族化合物と共有結合した、少なくとも２つのオリゴマーと、を含む、オリゴマー機能化窒化物粒子。
【請求項３】
少なくとも１つのポリマー成分と、前記ポリマー成分内に分散した修飾窒化物充填剤材料と、を含み、前記修飾窒化物充填剤材料が、
窒化物粒子と、
ウレタン結合を介して前記窒化物粒子と共有結合した芳香族化合物と、
前記芳香族化合物と共有結合した少なくとも２つのオリゴマーと、を含む、ポリマー系複合材。
【請求項４】
前記窒化物粒子が、窒化ホウ素粒子または窒化ケイ素粒子である、請求項１、２、及び３のいずれか一項に記載の表面修飾窒化物粒子、オリゴマー機能化窒化物粒子、またはポリマー系複合材。
【請求項５】
前記窒化物粒子及び前記芳香族化合物を接続する任意の部分の大部分が、ウレタン部分である、請求項１、２、及び３のいずれか一項に記載の表面修飾窒化物粒子、オリゴマー機能化窒化物粒子、またはポリマー系複合材。
【請求項６】
前記芳香族化合物が、少なくとも１つの芳香環を含む、請求項１、２、及び３のいずれか一項に記載の表面修飾窒化物粒子、オリゴマー機能化窒化物粒子、またはポリマー系複合材。
【請求項７】
前記芳香族化合物が、フェニル部分、ビフェニル部分、ナフチル部分、フェナントリル部分、メチレンジフェニル部分、トリフェニルメタン部分を含む、請求項１、２、及び３のいずれか一項に記載の表面修飾窒化物粒子、オリゴマー機能化窒化物粒子、またはポリマー系複合材。
【請求項８】
前記芳香族化合物が、２つのイソシアネート部分、３つのイソシアネート部分、４つのイソシアネート部分、５つのイソシアネート部分を含む、請求項１、２、及び３のいずれか一項に記載の表面修飾窒化物粒子、オリゴマー機能化窒化物粒子、またはポリマー系複合材。
【請求項９】
前記オリゴマーが、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール（ｐｏｌｙｂｅｎｚｉｍａｉｄａｚｏｌｅ）（ＰＢＯ及びＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリエーテルスルホン（ＰＥＳ）、ポリスルホン（ＰＳ）、ポリプロピレン（ＰＰ）、ポリスチレン（ＰＳ）、ポリ塩化ビニル（ＰＶＣ）、ポリ（ジメチルシロキサン）、またはフルオロポリマーを含む、請求項２及び３のいずれか一項に記載のオリゴマー機能化窒化物粒子、またはポリマー系複合材。
【請求項１０】
前記ポリマー成分が、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイミダゾール（ＰＢＯ及びＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリスルホン、ポリプロピレン（ＰＰ）、ポリスチレン（ＰＳ）、ポリ塩化ビニル（ＰＶＣ）、ポリ（ジメチルシロキサン）、またはフルオロポリマーを含む、請求項３に記載のポリマー系複合材。
【請求項１１】
前記ポリマー成分のモノマー単位が、前記オリゴマーのモノマー単位と同一ファミリーからのものである、請求項３に記載のポリマー系複合材。
【請求項１２】
前記ポリマー系複合材が、少なくとも約１０Ｎ／インチの剥離強度と、少なくとも約０．２Ｗ／ｍＫの熱伝導率を備える、請求項３に記載のポリマー系複合材。
【請求項１３】
前記ポリマー系複合材が、少なくとも約５Ｎ／インチの剥離強度を備える、請求項３に記載のポリマー系複合材。
【請求項１４】
前記ポリマー系複合材が、少なくとも約０．２Ｗ／ｍＫの熱伝導率を備える、請求項３に記載のポリマー系複合材。
【請求項１５】
ポリマー系複合材を形成する方法であって、
少なくとも１つのポリマー成分をオリゴマー機能化窒化物粒子の窒化物充填剤材料と組み合わせることを含み、前記オリゴマー機能化窒化物粒子の各々が、
窒化物粒子と、
ウレタン結合を介して前記窒化物粒子と共有結合した芳香族化合物と、
前記芳香族化合物と共有結合した少なくとも２つのオリゴマーと、を含む、方法。
【発明の詳細な説明】
【技術分野】
【０００１】
以下は、窒化物粒子を表面修飾すること、及びそれをポリマー系複合材中に組み込む方法に関する。より具体的には、以下は、窒化ホウ素粒子を表面修飾し、それをポリマー系複合材中に組み込む方法に関する。
【背景技術】
【０００２】
窒化物粒子は、材料の耐摩耗性もしくは剥離強度などの複合材の機械的特性を高めるために、ポリマー系複合材に熱充填剤として、または固形潤滑剤として添加される充填剤材料として利用され得る。しかし、窒化物粒子は、有機ポリマーマトリックス内に均一に分散させるのが非常に難しい。窒化物粒子の分散性が低いため、充填剤材料がポリマー系複合材中で有し得るあらゆるメリットとなる効果が最小限に抑えられる。
【０００３】
したがって、この業界は、ポリマー系複合材の熱伝導率、剥離強度、及び他の機械的特性を高める能力を依然として維持しながら、ポリマー系複合材中でより良く分散する、改良された窒化物粒子充填剤材料を求め続けている。
【発明の概要】
【０００４】
第１の態様によれば、表面修飾窒化物粒子は、ウレタン部分を介して芳香族化合物と共有結合した窒化物粒子を含んでよい。表面修飾窒化物粒子は、少なくとも２つの補助部分を更に含んでよい。
【０００５】
別の態様によれば、修飾窒化物粒子を形成する方法は、窒化物粒子を活性化し、少なくとも１つのヒドロキシル基を形成することと、芳香族化合物と窒化物粒子上の少なくとも１つのヒドロキシル基とを化学反応させることと、を含んでよい。芳香族化合物は、少なくとも２つの補助部分を含んでよい。
【０００６】
更に別の態様によれば、オリゴマー機能化窒化物粒子は、窒化物粒子と、ウレタン部分を介して窒化物粒子と共有結合した芳香族化合物と、芳香族化合物の少なくとも２つの補助部分を介して芳香族化合物と共有結合した少なくとも２つのオリゴマーと、を含んでよい。
【０００７】
更に別の態様によれば、オリゴマー機能化窒化物粒子を形成する方法は、窒化物粒子を活性化し、少なくとも１つのヒドロキシル基を形成することと、芳香族化合物と窒化物粒子上の少なくとも１つのヒドロキシル基とを化学反応させることと、を含んでよい。芳香族化合物は、少なくとも２つの補助部分を含んでよい。この方法は、少なくとも２つの補助部分を介して、芳香族化合物と共有結合した少なくとも２つのオリゴマーを化学反応させることを更に含んでよい。
【０００８】
更に別の態様によれば、ポリマー系複合材は、少なくとも１つのポリマー成分と、ポリマー成分内に分散した修飾窒化物充填剤材料と、を含んでよい。修飾窒化物充填剤材料は、窒化物粒子と、ウレタン結合を介して窒化物粒子と共有結合した芳香族化合物と、芳香族化合物と共有結合した少なくとも２つのオリゴマー成分と、を含んでよい。
【０００９】
更に別の態様によれば、ポリマー系複合材を形成する方法は、少なくとも１つのポリマー成分をオリゴマー機能化窒化物粒子の窒化物充填剤材料と組み合わせることを含んでよい。オリゴマー機能化窒化物粒子は、窒化物粒子と、ウレタン結合を介して窒化物粒子と共有結合した芳香族化合物と、芳香族化合物と共有結合した少なくとも２つのオリゴマー成分と、を含んでよい。
【図面の簡単な説明】
【００１０】
添付図面を参照することによって、本開示を一層良く理解することができ、また当業者にその多数の特徴及び利点が明らかになる。
【００１１】
【図１】本明細書に記載された実施形態による修飾窒化物粒子を形成するためのプロセスのフロー図を含む。
【図２】本明細書に記載された実施形態によるオリゴマー機能化窒化物粒子を形成するためのプロセスのフロー図を含む。
【図３】本明細書に記載された実施形態によるオリゴマー機能化窒化物粒子を含むポリマー系複合材を形成するためのプロセスのフロー図を含む。
【図４】本明細書に記載された実施形態により形成されたサンプルポリマー系複合材の剥離強度を、２つの比較サンプルポリマー系複合材と比較したプロットを含む。
【００１２】
当業者は、図中の要素は、簡潔かつ明瞭にするように図示されており、必ずしも縮尺通りに描かれていないことを理解する。例えば、図中のいくつかの要素の寸法は、本発明の実施形態の理解の向上に役立つように、他の要素に対して誇張されている場合がある。
【発明を実施するための形態】
【００１３】
以下は、修飾窒化物粒子を形成する方法、修飾窒化物粒子、オリゴマー機能化窒化物粒子を形成する方法、オリゴマー機能化窒化物粒子、オリゴマー機能化窒化物粒子を含むポリマー系複合材を形成する方法、及びオリゴマー機能化窒化物粒子を含むポリマー系複合材に関する。
【００１４】
まず、表面修飾窒化物粒子を形成する方法を参照すると、図１は、窒化物粒子表面修飾プロセス１００を図示している。表面窒化物粒子修飾プロセス１００は、窒化物粒子を提供する第１のステップ１１０と、少なくとも１つのヒドロキシル基を作り出すことにより、窒化物粒子表面を活性化する第２のステップ１２０と、芳香族化合物と窒化物粒子上の少なくとも１つのヒドロキシル基とを化学反応させる第３のステップ１３０と、を含んでよい。
【００１５】
特定の実施形態によれば、表面窒化物粒子修飾プロセス１００は、本明細書に記載された実施形態による表面修飾に好適な任意の窒化物粒子を修飾することを含んでよい。特定の実施形態によれば、窒化物粒子は、結晶質窒化物粒子または部分的に結晶質の窒化物粒子であってよい。更に他の実施形態によれば、窒化物粒子は、窒化ホウ素粒子または窒化ケイ素粒子であってよい。更に他の実施形態によれば、窒化ホウ素粒子は、立方晶系窒化ホウ素粒子であってよい。更に他の実施形態によれば、窒化ホウ素粒子は、六方晶系窒化ホウ素粒子であってよい。
【００１６】
第２のステップ１２０を参照すると、少なくとも１つのヒドロキシル基を作り出すことにより、窒化物粒子表面を活性化することには、窒化物粒子に超音波処理を施すことを含んでよい。更に他の実施形態によれば、超音波処理を施すことには、窒化物粒子に過酸化水素とともに超音波処理を施すことを含んでよい。更に別の実施形態によれば、超音波処理を施すことには、水性系中で超音波処理を施すことを含んでよい。更に別の実施形態によれば、超音波処理を施すことには、懸濁液中で超音波処理を施すことを含んでよい。更に別の実施形態によれば、少なくとも１つのヒドロキシル基を作り出すことにより、窒化物粒子表面を活性化することには、窒化物粒子に熱処理を施すことを含んでよい。
【００１７】
更に他の実施形態によれば、窒化物粒子表面を活性化することには、窒化物粒子表面上に優先的にヒドロキシル基を作り出すことを含んでよい。窒化物粒子表面上に優先的にヒドロキシル基を作り出すことは、窒化物粒子表面上に作り出される極性基の大部分がヒドロキシル基であることを意味すると理解してよいと理解されよう。例えば、窒化物粒子表面上に優先的にヒドロキシル基を作り出すことには、極性アミン基より多くのヒドロキシル基を作り出すことを含んでよい。
【００１８】
第３のステップ１３０を参照すると、芳香族化合物と窒化物粒子上の少なくとも１つのヒドロキシル基とを化学反応させることには、芳香族化合物と窒化物粒子との間に共有結合を作り出すことを含んでよい。更に他の実施形態によれば、芳香族化合物と窒化物粒子との間に共有結合を作り出すことには、以下に図示されるように、ウレタン結合を介して窒化物粒子との共有結合を作り出すことを含んでよい。
【００１９】
【化１】
2019506480.tif 000003
【００２０】
式中、ＮＰは、窒化物粒子を表し、ＡＲは、芳香族化合物を表す。
【００２１】
更に他の実施形態によれば、芳香族化合物は、特定の数の芳香環を含んでよい。例えば、芳香族化合物は、少なくとも１つの芳香環、例えば、少なくとも２つの芳香環、または更に少なくとも３つの芳香環を含んでよい。
【００２２】
更に他の実施形態によれば、芳香族化合物は、複数のイソシアネート部分を含んでよい。例えば、芳香族化合物は、少なくとも２つのイソシアネート部分、例えば、少なくとも３つのイソシアネート部分、少なくとも４つのイソシアネート部分、５つのイソシアネート部分を含んでよい。
【００２３】
更に別の実施形態によれば、芳香族化合物は、ジ−イソシアネートを含んでよい。更に別の実施形態によれば、芳香族化合物は、トリ−イソシアネートを含んでよい。別の実施形態によれば、芳香族化合物は、４−イソシアネートを含んでよい。更に別の実施形態によれば、芳香族化合物は、５−イソシアネートを含んでよい。更に別の実施形態によれば、芳香族化合物は、６−イソシアネートを含んでよい。
【００２４】
更に他の実施形態によれば、芳香族化合物は、複数の補助部分を含んでよい。補助部分は、芳香族化合物に結合する部分であるが、窒化物粒子には結合していない部分として定義されてよいと理解されよう。特定の実施形態によれば、芳香族化合物は、少なくとも２つの補助部分、例えば、東の３つの補助部分、少なくとも４つの補助部分、または更に少なくとも５つの補助部分を含んでよい。
【００２５】
更に他の実施形態によれば、芳香族化合物は、特定の補助部分を含んでよい。例えば、芳香族化合物は、フェニル部分、ビフェニル部分、ナフチル部分、フェナントリル部分、メチレンジフェニル部分、トリフェニルメタン部分、またはこれらの任意の組み合わせを含んでよい。
【００２６】
特定の実施形態によれば、窒化物粒子表面修飾プロセス１００は、以下の反応スキームに従って説明することができる。
【００２７】
【化２】
2019506480.tif 000004
【００２８】
式中、ＮＰは、窒化物粒子を表し、ＡＲは、芳香族化合物を表し、ＡＭ１は、第１の補助部分を表し、ＡＭ２は、第２の補助部分を表す。
【００２９】
特定の実施形態によれば、ＮＰは、本明細書に記載された実施形態による表面修飾に好適な任意の窒化物粒子であってよい。特定の実施形態によれば、ＮＰは、結晶質窒化物粒子または部分的に結晶質の窒化物粒子であってよい。更に他の実施形態によれば、ＮＰは、窒化ホウ素粒子または窒化ケイ素粒子であってよい。更に他の実施形態によれば、ＮＰは、立方晶系窒化ホウ素粒子であってよい。更に他の実施形態によれば、ＮＰは、六方晶系窒化ホウ素粒子であってよい。
【００３０】
他の実施形態によれば、ＡＲは、特定の数の芳香環を含んでよい。例えば、ＡＲは、少なくとも１つの芳香環、例えば、少なくとも２つの芳香環、または更に少なくとも３つの芳香環を含んでよい。
【００３１】
更に他の実施形態によれば、ＡＲは、複数のイソシアネート部分を含んでよい。例えば、芳香族化合物は、少なくとも２つのイソシアネート部分、例えば、少なくとも３つのイソシアネート部分、少なくとも４つのイソシアネート部分、５つのイソシアネート部分を含んでよい。
【００３２】
更に別の実施形態によれば、ＡＲは、ジ−イソシアネートを含んでよい。更に別の実施形態によれば、ＡＲは、トリ−イソシアネートを含んでよい。別の実施形態によれば、ＡＲは、４−イソシアネートを含んでよい。更に別の実施形態によれば、ＡＲは、５−イソシアネートを含んでよい。更に別の実施形態によれば、ＡＲは、６−イソシアネートを含んでよい。
【００３３】
更に別の実施形態によれば、ＡＲは、図示されているように、任意の芳香族化合物を含んでよい。
【００３４】
【化３−１】
2019506480.tif 000005
【００３５】
【化３−２】
2019506480.tif 000006
【００３６】
更に他の実施形態によれば、ＡＭ１及びＡＭ２は、同一の補助部分であってよい。更に他の実施形態によれば、ＡＭ１及びＡＭ２は、異なる補助部分であってよい。更に他の実施形態によれば、ＡＭ１及びＡＭ２は、ＯＨ、ＳＨ、ＮＨ２、Ｆ、Ｃｌ、Ｂｒ、Ｉ、ＣＯＯＨ、ＣＮ、ＯＣＮ、ＣＮＯ、ＮＣＳ、またはこれらの任意の組み合わせから選択されてよい。
【００３７】
上述の式には表わされていないが、表面修飾窒化物粒子は、例えば、ＡＭ３、ＡＭ４、ＡＭ５、ＡＭ６などの更なる補助部分を含んでよく、任意のこのような追加の補助部分は更に、ＯＨ、ＳＨ、ＮＨ２、Ｆ、Ｃｌ、Ｂｒ、Ｉ、ＣＯＯＨ、ＣＮ、ＯＣＮ、ＣＮＯ、ＮＣＳ、またはこれらの任意の組み合わせから選択されてよいと理解されよう。
【００３８】
本明細書に記載された実施形態により形成された表面修飾窒化物粒子を参照すると、表面修飾窒化物粒子は、ウレタン結合を介して芳香族化合物と共有結合した窒化物粒子を含んでよい。表面修飾窒化物粒子は、少なくとも２つの補助部分を更に含んでよい。
【００３９】
特定の実施形態によれば、表面修飾窒化物粒子の窒化物粒子は、本明細書に記載された実施形態による表面修飾に好適な任意の窒化物粒子であってよい。特定の実施形態によれば、窒化物粒子は、結晶質窒化物粒子または部分的に結晶質の窒化物粒子であってよい。更に他の実施形態によれば、窒化物粒子は、窒化ホウ素粒子または窒化ケイ素粒子であってよい。更に他の実施形態によれば、窒化ホウ素粒子は、立方晶系窒化ホウ素粒子であってよい。更に他の実施形態によれば、窒化ホウ素粒子は、六方晶系窒化ホウ素粒子であってよい。
【００４０】
他の実施形態によれば、表面修飾窒化物粒子の芳香族化合物は、特定の数の芳香環を含んでよい。例えば、芳香族化合物は、少なくとも１つの芳香環、例えば、少なくとも２つの芳香環、または更に少なくとも３つの芳香環を含んでよい。
【００４１】
更に他の実施形態によれば、表面修飾窒化物粒子の芳香族化合物は、複数のイソシアネート部分を含んでよい。例えば、芳香族化合物は、少なくとも２つのイソシアネート部分、例えば、少なくとも３つのイソシアネート部分、少なくとも４つのイソシアネート部分、５つのイソシアネート部分を含んでよい。
【００４２】
更に別の実施形態によれば、表面修飾窒化物粒子の芳香族化合物は、ジ−イソシアネートを含んでよい。更に別の実施形態によれば、表面修飾窒化物粒子の芳香族化合物は、トリ−イソシアネートを含んでよい。別の実施形態によれば、表面修飾窒化物粒子の芳香族化合物は、４−イソシアネートを含んでよい。更に別の実施形態によれば、表面修飾窒化物粒子の芳香族化合物は、５−イソシアネートを含んでよい。更に別の実施形態によれば、表面修飾窒化物粒子の芳香族化合物は、６−イソシアネートを含んでよい。
【００４３】
更に他の実施形態によれば、表面修飾窒化物粒子の芳香族化合物は、複数の補助部分を含んでよい。補助部分は、芳香族化合物に結合する部分であるが、窒化物粒子には結合していない部分として定義されてよいと理解されよう。特定の実施形態によれば、芳香族化合物は、少なくとも２つの補助部分、例えば、東の３つの補助部分、少なくとも４つの補助部分、または更に少なくとも５つの補助部分を含んでよい。
【００４４】
更に他の実施形態によれば、表面修飾窒化物粒子の芳香族化合物は、特定の補助部分を含んでよい。例えば、表面修飾窒化物粒子の芳香族化合物は、フェニル部分、ビフェニル部分、ナフチル部分、フェナントリル部分、メチレンジフェニル部分、トリフェニルメタン部分、またはこれらの任意の組み合わせを含んでよい。
【００４５】
特定の実施形態によれば、本明細書に記載された実施形態により形成された表面修飾窒化物粒子は、以下の式を有する化合物として記載されてよい。
【００４６】
【化４】
2019506480.tif 000007
【００４７】
式中、ＮＰは、窒化物粒子を表し、ＡＲは、芳香族化合物を表し、Ｌは、窒化物粒子と芳香族化合物との間のウレタン結合を表し、ＡＭ１は、第１の補助部分を表し、ＡＭ２は、第２の補助部分を表す。
【００４８】
特定の実施形態によれば、ＮＰは、本明細書に記載された実施形態による表面修飾に好適な任意の窒化物粒子であってよい。特定の実施形態によれば、ＮＰは、結晶質窒化物粒子または部分的に結晶質の窒化物粒子であってよい。更に他の実施形態によれば、ＮＰは、窒化ホウ素粒子または窒化ケイ素粒子であってよい。更に他の実施形態によれば、ＮＰは、立方晶系窒化ホウ素粒子であってよい。更に他の実施形態によれば、ＮＰは、六方晶系窒化ホウ素粒子であってよい。
【００４９】
他の実施形態によれば、ＡＲは、特定の数の芳香環を含んでよい。例えば、ＡＲは、少なくとも１つの芳香環、例えば、少なくとも２つの芳香環、または更に少なくとも３つの芳香環を含んでよい。
【００５０】
更に他の実施形態によれば、ＡＲは、複数のイソシアネート部分を含んでよい。例えば、芳香族化合物は、少なくとも２つのイソシアネート部分、例えば、少なくとも３つのイソシアネート部分、少なくとも４つのイソシアネート部分、５つのイソシアネート部分を含んでよい。
【００５１】
更に別の実施形態によれば、ＡＲは、ジ−イソシアネートを含んでよい。更に別の実施形態によれば、ＡＲは、トリ−イソシアネートを含んでよい。別の実施形態によれば、ＡＲは、４−イソシアネートを含んでよい。更に別の実施形態によれば、ＡＲは、５−イソシアネートを含んでよい。更に別の実施形態によれば、ＡＲは、６−イソシアネートを含んでよい。
【００５２】
更に別の実施形態によれば、ＡＲは、図示されているように、任意の芳香族化合物を含んでよい。
【００５３】
【化５−１】
2019506480.tif 000008
【００５４】
【化５−２】
2019506480.tif 000009
【００５５】
更に他の実施形態によれば、ＡＭ１及びＡＭ２は、同一の補助部分であってよい。更に他の実施形態によれば、ＡＭ１及びＡＭ２は、異なる補助部分であってよい。更に他の実施形態によれば、ＡＭ１及びＡＭ２は、ＯＨ、ＳＨ、ＮＨ２、Ｆ、Ｃｌ、Ｂｒ、Ｉ、ＣＯＯＨ、ＣＮ、ＯＣＮ、ＣＮＯ、ＮＣＳ、またはこれらの任意の組み合わせから選択されてよい。
【００５６】
上述の式には表わされていないが、表面修飾窒化物粒子は、ＡＭ３、ＡＭ４、ＡＭ５、ＡＭ６などの更なる補助部分を含んでよく、任意のこのような追加の補助部分は更に、ＯＨ、ＳＨ、ＮＨ２、Ｆ、Ｃｌ、Ｂｒ、Ｉ、ＣＯＯＨ、ＣＮ、ＯＣＮ、ＣＮＯ、ＮＣＳ、またはこれらの任意の組み合わせから選択されてよいと理解されよう。
【００５７】
オリゴマー機能化窒化物粒子を形成する方法を参照すると、図２は、窒化物粒子オリゴマー機能化プロセス２００を図示している。窒化物粒子オリゴマー機能化プロセス２００は、本明細書に記載された実施形態により形成された表面修飾窒化物粒子を提供する第１のステップ２１０と、少なくとも２つのオリゴマーと表面修飾窒化物粒子中の芳香族化合物の補助部分とを化学反応させる第２のステップ２２０と、を含んでよい。修飾窒化物粒子は、本明細書に記載された任意の実施形態に従って形成されてよく、本明細書に記載された任意の成分を更に含んでよいと理解されよう。
【００５８】
第２のステップ２２０を参照すると、特定の実施形態によれば、芳香族化合物の補助部分と化学反応する２つのオリゴマーは、特定のモノマー単位を含んでよい。例えば、２つのオリゴマーは、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール（ｐｏｌｙｂｅｎｚｉｍａｉｄａｚｏｌｅ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）のモノマー単位を含んでよい。更に他の実施形態によれば、２つのオリゴマーは、フルオロポリマーのモノマー単位を含んでよい。例えば、２つのオリゴマーは、ＰＴＦＥ、ＥＴＦＥ、またはＰＦＡのモノマー単位を含んでよい。
【００５９】
更に他の実施形態によれば、芳香族化合物の補助部分と化学反応する２つのオリゴマーは、特定のオリゴマーであってよい。例えば、２つのオリゴマーは、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）であってよい。更に他の実施形態によれば、２つのオリゴマーは、フルオロポリマーであってよい。例えば、２つのオリゴマーは、ＰＴＦＥ、ＥＴＦＥ、またはＰＦＡであってよい。
【００６０】
特定の実施形態によれば、窒化物粒子オリゴマー機能化プロセス２００は、以下の反応スキームに従って記載されてよい。
【００６１】
【化６】
2019506480.tif 000010
【００６２】
式中、ＮＰは、窒化物粒子を表し、ＡＲは、芳香族化合物を表し、Ｌは、窒化物粒子と芳香族化合物との間のウレタン結合を表し、ＯＧ１は、第１のオリゴマーを表し、ＡＬ１は、ＡＲとＯＧ１との間の第１の補助結合を表し、ＯＧ２は、第２のオリゴマーを表し、ＡＬ２は、ＡＲとＯＧ２との間の第２の補助結合を表す。
【００６３】
特定の実施形態によれば、ＮＰは、本明細書に記載された実施形態による表面修飾に好適な任意の窒化物粒子であってよい。特定の実施形態によれば、ＮＰは、結晶質窒化物粒子または部分的に結晶質の窒化物粒子であってよい。更に他の実施形態によれば、ＮＰは、窒化ホウ素粒子または窒化ケイ素粒子であってよい。更に他の実施形態によれば、ＮＰは、立方晶系窒化ホウ素粒子であってよい。更に他の実施形態によれば、ＮＰは、六方晶系窒化ホウ素粒子であってよい。
【００６４】
他の実施形態によれば、ＡＲは、特定の数の芳香環を含んでよい。例えば、ＡＲは、少なくとも１つの芳香環、例えば、少なくとも２つの芳香環、または更に少なくとも３つの芳香環を含んでよい。
【００６５】
更に他の実施形態によれば、ＡＲは、複数のイソシアネート部分を含んでよい。例えば、芳香族化合物は、少なくとも２つのイソシアネート部分、例えば、少なくとも３つのイソシアネート部分、少なくとも４つのイソシアネート部分、５つのイソシアネート部分を含んでよい。
【００６６】
更に別の実施形態によれば、ＡＲは、ジ−イソシアネートを含んでよい。更に別の実施形態によれば、ＡＲは、トリ−イソシアネートを含んでよい。別の実施形態によれば、ＡＲは、４−イソシアネートを含んでよい。更に別の実施形態によれば、ＡＲは、５−イソシアネートを含んでよい。更に別の実施形態によれば、ＡＲは、６−イソシアネートを含んでよい。
【００６７】
更に別の実施形態によれば、ＡＲは、図示されているように、任意の芳香族化合物を含んでよい。
【００６８】
【化７−１】
2019506480.tif 000011
【００６９】
【化７−２】
2019506480.tif 000012
【００７０】
更に他の実施形態によれば、ＡＭ１及びＡＭ２は、同一の補助部分であってよい。更に他の実施形態によれば、ＡＭ１及びＡＭ２は、異なる補助部分であってよい。更に他の実施形態によれば、ＡＭ１及びＡＭ２は、ＯＨ、ＳＨ、ＮＨ２、Ｆ、Ｃｌ、Ｂｒ、Ｉ、ＣＯＯＨ、ＣＮ、ＯＣＮ、ＣＮＯ、ＮＣＳ、またはこれらの任意の組み合わせから選択されてよい。
【００７１】
更に他の実施形態によれば、ＯＧ１及びＯＧ２は、特定のモノマー単位を含んでよい。例えば、ＯＧ１及びＯＧ２は、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）のモノマー単位を含んでよい。更に他の実施形態によれば、ＯＧ１及びＯＧ２は、フルオロポリマーのモノマー単位を含んでよい。例えば、ＯＧ１及びＯＧ２は、ＰＴＦＥ、ＥＴＦＥ、またはＰＦＡのモノマー単位を含んでよい。
【００７２】
更に他の実施形態によれば、ＯＧ１及びＯＧ２は、特定のオリゴマーであってよい。例えば、ＯＧ１及びＯＧ２は、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）であってよい。更に他の実施形態によれば、ＯＧ１及びＯＧ２は、フルオロポリマーであってよい。例えば、ＯＧ１及びＯＧ２は、ＰＴＦＥ、ＥＴＦＥ、またはＰＦＡであってよい。
【００７３】
本明細書に記載された実施形態により形成されたオリゴマー機能化窒化物粒子を参照すると、オリゴマー機能化窒化物粒子は、窒化物粒子と、ウレタン部分を介して窒化物粒子と共有結合した芳香族化合物と、芳香族化合物の少なくとも２つの補助部分を通じて芳香族化合物と共有結合した少なくとも２つのオリゴマーと、を含んでよい。
【００７４】
特定の実施形態によれば、オリゴマー機能化窒化物粒子の窒化物粒子は、本明細書に記載された実施形態による窒化物粒子オリゴマー機能化に好適な任意の窒化物粒子であってよい。特定の実施形態によれば、窒化物粒子は、結晶質窒化物粒子または部分的に結晶質の窒化物粒子であってよい。更に他の実施形態によれば、窒化物粒子は、窒化ホウ素粒子または窒化ケイ素粒子であってよい。更に他の実施形態によれば、窒化ホウ素粒子は、立方晶系窒化ホウ素粒子であってよい。更に他の実施形態によれば、窒化ホウ素粒子は、六方晶系窒化ホウ素粒子であってよい。
【００７５】
他の実施形態によれば、オリゴマー機能化窒化物粒子の芳香族化合物は、特定の数の芳香環を含んでよい。例えば、芳香族化合物は、少なくとも１つの芳香環、例えば、少なくとも２つの芳香環、または更に少なくとも３つの芳香環を含んでよい。
【００７６】
更に他の実施形態によれば、オリゴマー機能化窒化物粒子の芳香族化合物は、複数のイソシアネート部分を含んでよい。例えば、芳香族化合物は、少なくとも２つのイソシアネート部分、例えば、少なくとも３つのイソシアネート部分、少なくとも４つのイソシアネート部分、５つのイソシアネート部分を含んでよい。
【００７７】
更に別の実施形態によれば、オリゴマー機能化窒化物粒子の芳香族化合物は、ジ−イソシアネートを含んでよい。更に別の実施形態によれば、オリゴマー機能化窒化物粒子の芳香族化合物は、トリ−イソシアネートを含んでよい。別の実施形態によれば、オリゴマー機能化窒化物粒子の芳香族化合物は、４−イソシアネートを含んでよい。更に別の実施形態によれば、オリゴマー機能化窒化物粒子の芳香族化合物は、５−イソシアネートを含んでよい。更に別の実施形態によれば、オリゴマー機能化窒化物粒子の芳香族化合物は、６−イソシアネートを含んでよい。
【００７８】
更に他の実施形態によれば、オリゴマー機能化窒化物粒子の芳香族化合物は、複数の補助部分を含んでよい。補助部分は、芳香族化合物に結合する部分であるが、窒化物粒子には結合していない部分として定義されてよいと理解されよう。特定の実施形態によれば、芳香族化合物は、少なくとも２つの補助部分、例えば、東の３つの補助部分、少なくとも４つの補助部分、または更に少なくとも５つの補助部分を含んでよい。
【００７９】
更に他の実施形態によれば、オリゴマー機能化窒化物粒子の芳香族化合物は、特定の補助部分を含んでよい。例えば、オリゴマー機能化窒化物粒子の芳香族化合物は、フェニル部分、ビフェニル部分、ナフチル部分、フェナントリル部分、メチレンジフェニル部分、トリフェニルメタン部分、またはこれらの任意の組み合わせを含んでよい。
【００８０】
更に他の実施形態によれば、オリゴマー機能化窒化物粒子の少なくとも２つのオリゴマーは、特定のモノマー単位を含んでよい。例えば、少なくとも２つのオリゴマーは、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）のモノマー単位を含んでよい。更に他の実施形態によれば、少なくとも２つのオリゴマーは、フルオロポリマーのモノマー単位を含んでよい。例えば、少なくとも２つのオリゴマーは、ＰＴＦＥ、ＥＴＦＥ、またはＰＦＡのモノマー単位を含んでよい。
【００８１】
更に他の実施形態によれば、オリゴマー機能化窒化物粒子の少なくとも２つのオリゴマーは、特定のオリゴマーであってよい。例えば、少なくとも２つのオリゴマーは、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）であってよい。更に他の実施形態によれば、少なくとも２つのオリゴマーは、フルオロポリマーであってよい。例えば、少なくとも２つのオリゴマーは、ＰＴＦＥ、ＥＴＦＥ、またはＰＦＡであってよい。
【００８２】
特定の実施形態によれば、本明細書に記載された実施形態により形成されたオリゴマー機能化窒化物粒子は、以下の式を有する化合物として記載されてよい。
【００８３】
【化８】
2019506480.tif 000013
【００８４】
式中、ＮＰは、窒化物粒子を表し、ＡＲは、芳香族化合物を表し、Ｌは、窒化物粒子と芳香族化合物との間のウレタン結合を表し、ＯＧ１は、第１のオリゴマーを表し、ＡＬ１は、ＡＲとＯＧ１との間の第１の補助結合を表し、ＯＧ２は、第２のオリゴマーを表し、ＡＬ２は、ＡＲとＯＧ２との間の第２の補助結合を表す。
【００８５】
特定の実施形態によれば、ＮＰは、本明細書に記載された実施形態による表面修飾に好適な任意の窒化物粒子であってよい。特定の実施形態によれば、ＮＰは、結晶質窒化物粒子または部分的に結晶質の窒化物粒子であってよい。更に他の実施形態によれば、ＮＰは、窒化ホウ素粒子または窒化ケイ素粒子であってよい。更に他の実施形態によれば、ＮＰは、立方晶系窒化ホウ素粒子であってよい。更に他の実施形態によれば、ＮＰは、六方晶系窒化ホウ素粒子であってよい。
【００８６】
他の実施形態によれば、ＡＲは、特定の数の芳香環を含んでよい。例えば、ＡＲは、少なくとも１つの芳香環、例えば、少なくとも２つの芳香環、または更に少なくとも３つの芳香環を含んでよい。
【００８７】
更に他の実施形態によれば、ＡＲは、複数のイソシアネート部分を含んでよい。例えば、芳香族化合物は、少なくとも２つのイソシアネート部分、例えば、少なくとも３つのイソシアネート部分、少なくとも４つのイソシアネート部分、５つのイソシアネート部分を含んでよい。
【００８８】
更に別の実施形態によれば、ＡＲは、ジ−イソシアネートを含んでよい。更に別の実施形態によれば、ＡＲは、トリ−イソシアネートを含んでよい。別の実施形態によれば、ＡＲは、４−イソシアネートを含んでよい。更に別の実施形態によれば、ＡＲは、５−イソシアネートを含んでよい。更に別の実施形態によれば、ＡＲは、６−イソシアネートを含んでよい。
【００８９】
更に別の実施形態によれば、ＡＲは、図示されているように、任意の芳香族化合物を含んでよい。
【００９０】
【化９−１】
2019506480.tif 000014
【００９１】
【化９−２】
2019506480.tif 000015
【００９２】
更に他の実施形態によれば、ＡＬ１及びＡＬ２は、同一の補助部分であってよい。更に他の実施形態によれば、ＡＬ１及びＡＬ２は、異なる補助部分であってよい。更に他の実施形態によれば、ＡＬ１及びＡＬ２は、ＯＨ、ＳＨ、ＮＨ２、Ｆ、Ｃｌ、Ｂｒ、Ｉ、ＣＯＯＨ、ＣＮ、ＯＣＮ、ＣＮＯ、ＮＣＳ、またはこれらの任意の組み合わせから選択されてよい。
【００９３】
更に他の実施形態によれば、ＯＧ１及びＯＧ２は、特定のモノマー単位を含んでよい。例えば、ＯＧ１及びＯＧ２は、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）のモノマー単位を含んでよい。更に他の実施形態によれば、ＯＧ１及びＯＧ２は、フルオロポリマーのモノマー単位を含んでよい。例えば、ＯＧ１及びＯＧ２は、ＰＴＦＥ、ＥＴＦＥ、またはＰＦＡのモノマー単位を含んでよい。
【００９４】
更に他の実施形態によれば、ＯＧ１及びＯＧ２は、特定のオリゴマーであってよい。例えば、ＯＧ１及びＯＧ２は、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）であってよい。更に他の実施形態によれば、ＯＧ１及びＯＧ２は、フルオロポリマーであってよい。例えば、ＯＧ１及びＯＧ２は、ＰＴＦＥ、ＥＴＦＥ、またはＰＦＡであってよい。
【００９５】
オリゴマー機能化窒化物粒子を含むポリマー系複合材を形成する方法を参照すると、図３は、ポリマー系複合材形成プロセス３００を図示している。ポリマー系複合材形成プロセス３００は、少なくとも１つのポリマー成分を提供する第１のステップ３１０と、ポリマー成分とオリゴマー機能化窒化物粒子を含む修飾窒化物充填剤材料を組み合わせる第２のステップ３２０と、を含んでよい。オリゴマー機能化窒化物粒子は、本明細書に記載された任意の実施形態に従って形成されてよく、本明細書に記載された任意の成分を更に含んでよいと理解されよう。
【００９６】
第１のステップ３１０を参照すると、特定の実施形態によれば、ポリマー成分は、特定のモノマー単位を含んでよい。例えば、ポリマー成分は、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）のモノマー単位を含んでよい。更に他の実施形態によれば、ポリマー成分は、フルオロポリマーのモノマー単位を含んでよい。例えば、ポリマー成分は、ＰＴＦＥ、ＥＴＦＥ、またはＰＦＡのモノマー単位を含んでよい。
【００９７】
更に他の実施形態によれば、ポリマー成分は、特定のオリゴマーであってよい。例えば、ポリマー成分は、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）であってよい。更に他の実施形態によれば、ポリマー成分は、フルオロポリマーであってよい。例えば、ポリマー成分は、ＰＴＦＥ、ＥＴＦＥ、またはＰＦＡであってよい。
【００９８】
更に他の実施形態によれば、ポリマー成分のモノマー単位は、オリゴマー成分のモノマー単位と同一の有機成分ファミリーからのものであってよい。更に他の実施形態によれば、ポリマー成分のモノマー単位は、オリゴマー成分のモノマー単位と同一であってよい。
【００９９】
本明細書に記載された実施形態により形成されたポリマー系複合材を参照すると、ポリマー系複合材は、少なくとも１つのポリマー成分と、ポリマー成分内に分散した修飾窒化物充填剤材料と、を含んでよい。修飾窒化物充填剤材料は、オリゴマー機能化窒化物粒子を含んでよい。オリゴマー機能化窒化物粒子は、窒化物粒子と、ウレタン部分を介して窒化物粒子と共有結合した芳香族化合物と、芳香族化合物の少なくとも２つの補助部分を通じて芳香族化合物と共有結合した少なくとも２つのオリゴマーと、を含んでよい。
【０１００】
特定の実施形態によれば、ポリマー系複合材中のオリゴマー機能化窒化物粒子の窒化物粒子は、本明細書に記載された実施形態による窒化物粒子オリゴマー機能化に好適な任意の窒化物粒子であってよい。特定の実施形態によれば、窒化物粒子は、結晶質窒化物粒子または部分的に結晶質の窒化物粒子であってよい。更に他の実施形態によれば、窒化物粒子は、窒化ホウ素粒子または窒化ケイ素粒子であってよい。更に他の実施形態によれば、窒化ホウ素粒子は、立方晶系窒化ホウ素粒子であってよい。更に他の実施形態によれば、窒化ホウ素粒子は、六方晶系窒化ホウ素粒子であってよい。
【０１０１】
他の実施形態によれば、ポリマー系複合材中のオリゴマー機能化窒化物粒子の芳香族化合物は、特定の数の芳香環を含んでよい。例えば、芳香族化合物は、少なくとも１つの芳香環、例えば、少なくとも２つの芳香環、または更に少なくとも３つの芳香環を含んでよい。
【０１０２】
更に他の実施形態によれば、ポリマー系複合材中のオリゴマー機能化窒化物粒子の芳香族化合物は、複数のイソシアネート部分を含んでよい。例えば、芳香族化合物は、少なくとも２つのイソシアネート部分、例えば、少なくとも３つのイソシアネート部分、少なくとも４つのイソシアネート部分、５つのイソシアネート部分を含んでよい。
【０１０３】
更に別の実施形態によれば、ポリマー系複合材中のオリゴマー機能化窒化物粒子の芳香族化合物は、ジ−イソシアネートを含んでよい。更に別の実施形態によれば、オリゴマー機能化窒化物粒子の芳香族化合物は、トリ−イソシアネートを含んでよい。別の実施形態によれば、オリゴマー機能化窒化物粒子の芳香族化合物は、４−イソシアネートを含んでよい。更に別の実施形態によれば、オリゴマー機能化窒化物粒子の芳香族化合物は、５−イソシアネートを含んでよい。更に別の実施形態によれば、オリゴマー機能化窒化物粒子の芳香族化合物は、６−イソシアネートを含んでよい。
【０１０４】
更に他の実施形態によれば、ポリマー系複合材中のオリゴマー機能化窒化物粒子の芳香族化合物は、複数の補助部分を含んでよい。補助部分は、芳香族化合物に結合する部分であるが、窒化物粒子には結合していない部分として定義されてよいと理解されよう。特定の実施形態によれば、芳香族化合物は、少なくとも２つの補助部分、例えば、東の３つの補助部分、少なくとも４つの補助部分、または更に少なくとも５つの補助部分を含んでよい。
【０１０５】
更に他の実施形態によれば、ポリマー系複合材中のオリゴマー機能化窒化物粒子の芳香族化合物は、特定の補助部分を含んでよい。例えば、オリゴマー機能化窒化物粒子の芳香族化合物は、フェニル部分、ビフェニル部分、ナフチル部分、フェナントリル部分、メチレンジフェニル部分、トリフェニルメタン部分、またはこれらの任意の組み合わせを含んでよい。
【０１０６】
更に他の実施形態によれば、ポリマー系複合材中のオリゴマー機能化窒化物粒子の少なくとも２つのオリゴマーは、特定のモノマー単位を含んでよい。例えば、少なくとも２つのオリゴマーは、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）のモノマー単位を含んでよい。更に他の実施形態によれば、少なくとも２つのオリゴマーは、フルオロポリマーのモノマー単位を含んでよい。例えば、少なくとも２つのオリゴマーは、ＰＴＦＥ、ＥＴＦＥ、またはＰＦＡのモノマー単位を含んでよい。
【０１０７】
更に他の実施形態によれば、ポリマー系複合材中のオリゴマー機能化窒化物粒子の少なくとも２つのオリゴマーは、特定のオリゴマーであってよい。例えば、少なくとも２つのオリゴマーは、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）であってよい。更に他の実施形態によれば、少なくとも２つのオリゴマーは、フルオロポリマーであってよい。例えば、少なくとも２つのオリゴマーは、ＰＴＦＥ、ＥＴＦＥ、またはＰＦＡであってよい。
【０１０８】
更に他の実施形態によれば、ポリマー系複合材中のポリマー成分は、特定のモノマー単位を含んでよい。例えば、ポリマー成分は、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）のモノマー単位を含んでよい。更に他の実施形態によれば、ポリマー成分は、フルオロポリマーのモノマー単位を含んでよい。例えば、ポリマー成分は、ＰＴＦＥ、ＥＴＦＥ、またはＰＦＡのモノマー単位を含んでよい。
【０１０９】
更に他の実施形態によれば、ポリマー系複合材中のポリマー成分は、特定のオリゴマーであってよい。例えば、ポリマー成分は、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン（ＰＳ）、ポリ塩化ビニル（ＰＶＣ）、またはポリ（ジメチルシロキサン）であってよい。更に他の実施形態によれば、ポリマー成分は、フルオロポリマーであってよい。例えば、ポリマー成分は、ＰＴＦＥ、ＥＴＦＥ、またはＰＦＡであってよい。
【０１１０】
更に他の実施形態によれば、ポリマー系複合材中のポリマー成分のモノマー単位は、ポリマー系複合材中のオリゴマー成分のモノマー単位と同一の有機成分ファミリーからのものであってよい。更に他の実施形態によれば、ポリマー系複合材中のポリマー成分のモノマー単位は、ポリマー系複合材中のオリゴマー成分のモノマー単位と同一であってよい。
【０１１１】
更に他の実施形態によれば、本明細書に記載された実施形態により形成されたポリマー系複合材は、ＩＰＣ標準２．４．９に従って測定された特定の剥離強度を有してよい。例えば、本明細書に記載された実施形態により形成されたポリマー系複合材は、少なくとも約５Ｎ／インチ、例えば、少なくとも約１８Ｎ／インチ、または更に少なくとも約２０Ｎ／インチの剥離強度を有してよい。更に他の実施形態によれば、本明細書に記載された実施形態により形成されたポリマー系複合材は、約１００Ｎ／インチ以下、例えば、約７５Ｎ／インチ以下、または更に約５０Ｎ／インチ以下の剥離強度を有してよい。本明細書に記載された実施形態により形成されたポリマー系複合材の剥離強度は、上記の最低値及び最大値のいずれかの間の任意の値であってよいと理解されよう。記載された実施形態により形成されたポリマー系複合材の剥離強度は、上記の最低値及び最大値のいずれかの間の範囲内であってよいと更に理解されよう。
【０１１２】
更に他の実施形態によれば、本明細書に記載された実施形態により形成されたポリマー系複合材は、ＣＰＬ／ＰＰＬ×１００と等しい、特定の独特な剥離強度パーセンテージを有してよく、ここで、ＣＰＬは、ポリマー系複合材の剥離強度と等しく、ＰＰＬは、ポリマー系複合材を形成するために使用されるポリマー成分単独の剥離強度と等しい。剥離強度は、ＩＰＣ標準２．４．９に従って測定されるであると理解されよう。特定の実施形態によれば、本明細書に記載された実施形態により形成されたポリマー系複合材は、少なくとも約６０％、例えば、少なくとも約７０％、少なくとも約７５％、少なくとも約８０％、少なくとも約９０％、少なくとも約９５％、少なくとも約１００％、少なくとも約１０５％、少なくとも約１１０％、少なくとも約１２０％、少なくとも約１２５％、少なくとも約１３０％、少なくとも約１３５％、少なくとも約１４０％、少なくとも約１５０％、少なくとも約１７５％、または更に少なくとも約２００％の独特な剥離強度パーセンテージを有してよい。更に他の実施形態によれば、本明細書に記載された実施形態により形成されたポリマー系複合材は、約２５０％以下の独特な剥離強度パーセンテージを有してよい。本明細書に記載された実施形態により形成されたポリマー系複合材の独特な剥離強度パーセンテージは、上記の最低値及び最大値のいずれかの間の任意の値であってよいと理解されよう。記載された実施形態により形成されたポリマー系複合材の独特な剥離強度パーセンテージは、上記の最低値及び最大値のいずれかの間の範囲内であってよいと更に理解されよう。更に他の実施形態によれば、本明細書に記載された実施形態により形成されたポリマー系複合材は、特定の熱伝導率を有してよい。熱伝導率は、熱拡散率、密度、及び熱容量の積として計算する。より詳細には、面直方向熱伝導率は、面直方向熱拡散率、密度、及び熱容量の積として計算する。複合材ポリマーの熱拡散率は、ＡＳＴＭ  Ｃ−５１８標準に従って、熱流法により測定する。拡散率は、複合材ポリマー層に対し垂直に測定する。複合材ポリマーの熱容量を、Ｎｅｔｚｓｃｈの熱てんびんでＤＳＣ（示差走査熱量計）により測定する。複合材ポリマー密度は、ヘリウムピクノメトリーにより測定する。
【０１１３】
特定の実施形態によれば、本明細書に記載された実施形態により形成されたポリマー系複合材は、少なくとも約０．２Ｗ／ｍＫ、例えば、少なくとも約０．５Ｗ／ｍＫ、少なくとも約１Ｗ／ｍＫ、少なくとも約２Ｗ／ｍＫ、少なくとも約３Ｗ／ｍＫ、少なくとも約５Ｗ／ｍＫ、少なくとも約７Ｗ／ｍＫ、または更に少なくとも約１０Ｗ／ｍＫの熱伝導率を有してよい。更に他の実施形態によれば、本明細書に記載された実施形態により形成されたポリマー系複合材は、約２０Ｗ／ｍＫ以下、例えば、約１５Ｗ／ｍＫ以下の熱伝導率を有してよい。本明細書に記載された実施形態により形成されたポリマー系複合材の熱伝導率は、上記の最低値及び最大値のいずれかの間の任意の値であってよいと理解されよう。記載された実施形態により形成されたポリマー系複合材の熱伝導率は、上記の最低値及び最大値のいずれかの間の範囲内であってよいと更に理解されよう。
【０１１４】
更に他の実施形態によれば、本明細書に記載された実施形態により形成されたポリマー系複合材は、ＣＴＣ／ＰＴＣ×１００と等しい、特定の独特な熱伝導率パーセンテージを有してよく、ここで、ＣＴＣは、ポリマー系複合材の熱伝導率と等しく、ＰＴＣは、ポリマー系複合材を形成するために使用されるポリマー成分単独の熱伝導率と等しい。両複合材の熱伝導率は、前述で概略を述べた標準に従って測定すると理解されよう。特定の実施形態によれば、本明細書に記載された実施形態により形成されたポリマー系複合材は、少なくとも約２００％、例えば、少なくとも約３００％、少なくとも約４００％、少なくとも約５００％、少なくとも約１０００％、少なくとも約２０００％、少なくとも約５０００％、または更に少なくとも約１００００％の独特な熱伝導率パーセンテージを有してよい。更に他の実施形態によれば、本明細書に記載された実施形態により形成されたポリマー系複合材は、約２００００％以下の独特な熱伝導率パーセンテージを有してよい。本明細書に記載された実施形態により形成されたポリマー系複合材の独特な熱伝導率パーセンテージは、上記の最低値及び最大値のいずれかの間の任意の値であってよいと理解されよう。記載された実施形態により形成されたポリマー系複合材の独特な熱伝導率パーセンテージは、上記の最低値及び最大値のいずれかの間の範囲内であってよいと更に理解されよう。
【０１１５】
多くの異なる態様及び実施形態が可能である。こうした態様及び実施形態のいくつかは、本明細書に記載されている。本明細書を読んだ後、当業者は、こうした態様及び実施形態は、例証的であるに過ぎず、本発明の範囲を限定するものではないであることを理解するであろう。実施形態は、以下に記載される実施形態のうちの１つ以上に従ってよい。
【０１１６】
実施形態１．ウレタン部分を介して芳香族化合物と共有結合した窒化物粒子と、少なくとも２つの補助部分と、を含む、表面修飾窒化物粒子。
【０１１７】
実施形態２．修飾窒化物粒子を形成する方法であって、窒化物粒子を活性化し、少なくとも１つのヒドロキシル基を形成することと、芳香族化合物と前記窒化物粒子上の前記少なくとも１つのヒドロキシル基とを化学反応させることと、を含み、前記芳香族化合物は、少なくとも２つの補助部分を含む、方法。
【０１１８】
実施形態３．前記窒化物粒子が、窒化ホウ素粒子または窒化ケイ素粒子である、実施形態１及び２のいずれか一項に記載の表面修飾窒化物粒子または方法。
【０１１９】
実施形態４．前記窒化物粒子が、六方晶系窒化ホウ素粒子である、実施形態１及び２のいずれか一項に記載の表面修飾窒化物粒子または方法。
【０１２０】
実施形態５．前記窒化物粒子及び前記芳香族化合物を接続する任意の部分の大部分が、ウレタン部分である、実施形態１及び２のいずれか一項に記載の表面修飾窒化物粒子または方法。
【０１２１】
実施形態６．前記芳香族化合物が、少なくとも１つの芳香環、少なくとも２つの芳香環、少なくとも３つの芳香環を含む、実施形態１及び２のいずれか一項に記載の表面修飾窒化物粒子または方法。
【０１２２】
実施形態７．前記芳香族化合物が、フェニル部分、ビフェニル部分、ナフチル部分、フェナントリル部分、メチレンジフェニル部分、トリフェニルメタン部分を含む、実施形態１及び２のいずれか一項に記載の表面修飾窒化物粒子または方法。
【０１２３】
実施形態８．前記少なくとも２つの補助部分が、アミノ基（−ＮＨ２）、ヒドロキシル基（−ＯＨ）、フルオロ基（−Ｆ）、クロロ基（−Ｃｌ）、ブロモ基（−Ｂｒ）、ヨード基（−Ｉ）、カルボキシル基（−ＣＯＯＨ）、シアノ基（−ＣＮ）、シアネート基（−ＯＣＮ）、イソシアネート基（−ＮＣＯ）、チオール基（−ＳＨ）、またはチオイソシアネート基（−ＮＣＳ）である、実施形態１及び２のいずれか一項に記載の表面修飾窒化物粒子または方法。
【０１２４】
実施形態９．前記芳香族化合物が、２つのイソシアネート部分、３つのイソシアネート部分、４つのイソシアネート部分、５つのイソシアネート部分を含む、実施形態１及び２のいずれか一項に記載の表面修飾窒化物粒子または方法。
【０１２５】
実施形態１０．窒化物粒子と、ウレタン部分を介して前記窒化物粒子と共有結合した芳香族化合物と、前記芳香族化合物の少なくとも２つの補助部分を介して前記芳香族化合物と共有結合した少なくとも２つのオリゴマーと、を含む、オリゴマー機能化窒化物粒子。
【０１２６】
実施形態１１．オリゴマー機能化窒化物粒子を形成する方法であって、窒化物粒子を活性化し、少なくとも１つのヒドロキシル基を形成することと、芳香族化合物と前記窒化物粒子上の前記少なくとも１つのヒドロキシル基とを化学反応させることと、ここで前記芳香族化合物は、少なくとも２つの補助部分を含み、及び前記少なくとも２つの補助部分を介して、前記芳香族化合物と共有結合した少なくとも２つのオリゴマーを化学反応させることと、を含む、方法。
【０１２７】
実施形態１２．前記窒化物粒子が、窒化ホウ素粒子または窒化ケイ素粒子である、実施形態１０及び１１のいずれか一項に記載のオリゴマー機能化窒化物粒子または方法。
【０１２８】
実施形態１３．前記窒化物粒子が、六方晶系窒化ホウ素粒子である、実施形態１０及び１１のいずれか一項に記載のオリゴマー機能化窒化物粒子または方法。
【０１２９】
実施形態１４．前記窒化物粒子及び前記芳香族化合物を接続する任意の部分の大部分が、ウレタン部分である、実施形態１０及び１１のいずれか一項に記載のオリゴマー機能化窒化物粒子または方法。
【０１３０】
実施形態１５．前記芳香族化合物が、少なくとも１つの芳香環、少なくとも２つの芳香環、少なくとも３つの芳香環を含む、実施形態１０及び１１のいずれか一項に記載のオリゴマー機能化窒化物粒子または方法。
【０１３１】
実施形態１６．前記芳香族化合物が、フェニル部分、ビフェニル部分、ナフチル部分、フェナントリル部分、メチレンジフェニル部分、トリフェニルメタン部分を含む、実施形態１０及び１１のいずれか一項に記載のオリゴマー機能化窒化物粒子または方法。
【０１３２】
実施形態１７．前記少なくとも２つの補助部分が、アミノ基（−ＮＨ２）、ヒドロキシル基（−ＯＨ）、フルオロ基（−Ｆ）、クロロ基（−Ｃｌ）、ブロモ基（−Ｂｒ）、ヨード基（−Ｉ）、カルボキシル基（−ＣＯＯＨ）、シアノ基（−ＣＮ）、シアネート基（−ＯＣＮ）、イソシアネート基（−ＮＣＯ）、チオール基（−ＳＨ）、またはチオイソシアネート基（−ＮＣＳ）である、実施形態１０及び１１のいずれか一項に記載のオリゴマー機能化窒化物粒子または方法。
【０１３３】
実施形態１８．前記芳香族化合物が、２つのイソシアネート部分、３つのイソシアネート部分、４つのイソシアネート部分、５つのイソシアネート部分を含む、実施形態１０及び１１のいずれか一項に記載のオリゴマー機能化窒化物粒子または方法。
【０１３４】
実施形態１９．前記オリゴマー成分が、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール（ＰＢＯ及びＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリエーテルスルホン（ＰＥＳ）、ポリスルホン（ＰＳ）、ポリプロピレン（ＰＰ）、ポリスチレン（ＰＳ）、ポリ塩化ビニル（ＰＶＣ）、ポリ（ジメチルシロキサン）、またはフルオロポリマーを含む、実施形態１０及び１１のいずれか一項に記載のオリゴマー機能化窒化物粒子または方法。
【０１３５】
実施形態２０．前記フッ素系オリゴマーが、ＰＴＦＥ、ＥＴＦＥ、ＦＥＰ、ＥＣＴＦＥ、またはＰＦＡを含む、実施形態１９に記載のオリゴマー機能化窒化物粒子または方法。
【０１３６】
実施形態２１．少なくとも１つのポリマー成分と、前記ポリマー成分内に分散した修飾窒化物充填剤材料と、を含み、前記修飾窒化物充填剤材料が、窒化物粒子と、ウレタン結合を介して前記窒化物粒子と共有結合した芳香族化合物と、前記芳香族化合物と共有結合した少なくとも２つのオリゴマー成分と、を含む、ポリマー系複合材。
【０１３７】
実施形態２２．ポリマー系複合材を形成する方法であって、少なくとも１つのポリマー成分をオリゴマー機能化窒化物粒子の窒化物充填剤材料と組み合わせることを含み、前記オリゴマー機能化窒化物粒子の各々が、窒化物粒子と、ウレタン結合を介して前記窒化物粒子と共有結合した芳香族化合物と、前記芳香族化合物と共有結合した少なくとも２つのオリゴマー成分と、を含む、方法。
【０１３８】
実施形態２３．前記窒化物粒子が、窒化ホウ素粒子または窒化ケイ素粒子である、実施形態２１及び２２のいずれか一項に記載のポリマー複合材または方法。
【０１３９】
実施形態２４．前記窒化物粒子が、六方晶系窒化ホウ素粒子である、実施形態２１及び２２のいずれか一項に記載のポリマー複合材または方法。
【０１４０】
実施形態２５．前記窒化物粒子及び前記芳香族化合物を接続する任意の部分の大部分が、ウレタン部分である、実施形態２１及び２２のいずれか一項に記載のオリゴマー機能化窒化物粒子または方法。
【０１４１】
実施形態２６．前記芳香族化合物が、少なくとも１つの芳香環、少なくとも２つの芳香環、少なくとも３つの芳香環を含む、実施形態２１及び２２のいずれか一項に記載のポリマー複合材または方法。
【０１４２】
実施形態２７．前記芳香族化合物が、フェニル部分、ビフェニル部分、ナフチル部分、フェナントリル部分、メチレンジフェニル部分、トリフェニルメタン部分を含む、実施形態２１及び２２のいずれか一項に記載のポリマー複合材または方法。
【０１４３】
実施形態２８．前記少なくとも２つの補助部分が、アミノ基（−ＮＨ２）、ヒドロキシル基（−ＯＨ）、フルオロ基（−Ｆ）、クロロ基（−Ｃｌ）、ブロモ基（−Ｂｒ）、ヨード基（−Ｉ）、カルボキシル基（−ＣＯＯＨ）、シアノ基（−ＣＮ）、シアネート基（−ＯＣＮ）、イソシアネート基（−ＮＣＯ）、チオール基（−ＳＨ）、またはチオイソシアネート基（−ＮＣＳ）である、実施形態２１及び２２のいずれか一項に記載のオリゴマー機能化窒化物粒子または方法。
【０１４４】
実施形態２９．前記芳香族化合物が、２つのイソシアネート部分、３つのイソシアネート部分、４つのイソシアネート部分、５つのイソシアネート部分を含む、実施形態２１及び２２のいずれか一項に記載のポリマー複合材または方法。
【０１４５】
実施形態３０．前記ポリマー成分が、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイミダゾール（ＰＢＯ及びＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリスルホン、ポリプロピレン（ＰＰ）、ポリスチレン（ＰＳ）、ポリ塩化ビニル（ＰＶＣ）、ポリ（ジメチルシロキサン）、またはフルオロポリマーを含む、実施形態２１及び２２のいずれか一項に記載のポリマー複合材または方法。
【０１４６】
実施形態３１．前記フッ素系ポリマーが、ＰＴＦＥ、ＥＴＦＥ、ＦＥＰ、ＥＣＴＦＥ、またはＰＦＡを含む、実施形態３０に記載のポリマー複合材または方法。
【０１４７】
実施形態３２．前記ポリマー成分のモノマー単位が、前記オリゴマーのモノマー単位と同一ファミリーからのものである、実施形態２１及び２２のいずれか一項に記載のポリマー複合材または方法。
【０１４８】
実施形態３３．前記ポリマー成分のモノマー単位が、前記オリゴマー成分のモノマー単位と同一である、実施形態３２に記載のポリマー複合材または方法。
【０１４９】
実施形態３４．前記ポリマー成分が、熱硬化性ポリマーまたは熱可塑性ポリマーを含む、実施形態２１及び２２のいずれか一項に記載のポリマー複合材または方法。
【０１５０】
実施形態３５．前記ポリマー成分が、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイミダゾール（ＰＢＯ及びＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリスルホン、ポリプロピレン（ＰＰ）、ポリスチレン（ＰＳ）、ポリ塩化ビニル（ＰＶＣ）、ポリ（ジメチルシロキサン）、またはフルオロポリマーを含む、実施形態３４に記載のポリマー複合材または方法。
【０１５１】
実施形態３６．前記ポリマー成分が、フェノールホルムアルデヒド樹脂、ベークライト、Ｎｏｖｏｔｅｘｔ（綿繊維強化フェノール系）、Ｏａｓｉｓ（オープンセルフェノール系発泡体）、Ｍａｒｉｔｅｘ  Ａｑｕａｒｉｕｓ、ポリブタジエン、スチレン−ブタジエンコポリマー、Ｋａｐｔｏｎ（ポリ−オキシジフェニレン−ピロメリトイミド）、脂肪族ポリイミド、芳香族ポリイミド、半芳香族ポリイミド、アクリル化飽和／不飽和脂肪族ポリウレタン、ニトリルゴムをブレンドしたポリブタジエンゴム、スチレン−ブタジエンコポリマー、またはＵＴＥＭを含む、実施形態２１及び２２のいずれか一項に記載のポリマー複合材または方法。
【０１５２】
実施形態３７．前記フッ素系ポリマーが、ＰＴＦＥ、ＥＴＦＥ、ＦＥＰ、ＥＣＴＦＥ、またはＰＦＡを含む、実施形態２１及び２２のいずれか一項に記載のポリマー複合材または方法。
【０１５３】
実施形態３８．前記オリゴマー成分が、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイミダゾール（ＰＢＯ及びＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリスルホン、ポリプロピレン（ＰＰ）、ポリスチレン（ＰＳ）、ポリ塩化ビニル（ＰＶＣ）、ポリ（ジメチルシロキサン）、またはフルオロポリマーを含む、実施形態２１及び２２のいずれか一項に記載のポリマー複合材または方法。
【０１５４】
実施形態３９．前記フッ素系オリゴマーが、ＰＴＦＥ、ＥＴＦＥ、またはＰＦＡを含む、実施形態３８に記載のポリマー複合材。
【０１５５】
実施形態４０．前記ポリマー系複合材が、少なくとも約１０Ｎ／インチの剥離強度と、少なくとも約０．２Ｗ／ｍＫの熱伝導率を備える、実施形態２１及び２２のいずれか一項に記載のポリマー複合材または方法。
【０１５６】
実施形態４１．前記ポリマー系複合材が、少なくとも約５Ｎ／インチの剥離強度を備える、実施形態２１及び２２のいずれか一項に記載のポリマー複合材または方法。
【０１５７】
実施形態４２．前記ポリマー系複合材が、少なくとも約１Ｗ／ｍＫの熱伝導率を備える、実施形態２１及び２２のいずれか一項に記載のポリマー複合材または方法。
【０１５８】
実施形態４３．ウレタン部分を介して芳香族化合物と共有結合した窒化ホウ素粒子と、少なくとも２つの補助部分と、を含む、表面修飾窒化ホウ素粒子。
【０１５９】
実施形態４４．表面修飾窒化ホウ素粒子を形成する方法であって、窒化ホウ素粒子を活性化し、少なくとも１つのヒドロキシル基を形成することと、芳香族化合物と前記窒化ホウ素粒子上の前記少なくとも１つのヒドロキシル基とを化学反応させることと、を含み、前記芳香族化合物は、少なくとも２つの補助部分を含む、方法。
【０１６０】
実施形態４５．前記窒化ホウ素粒子が、六方晶系窒化ホウ素粒子である、実施形態４３及び４４のいずれか一項に記載の表面修飾窒化ホウ素粒子または方法。
【０１６１】
実施形態４６．前記窒化ホウ素粒子及び前記芳香族化合物を接続する任意の部分の大部分が、ウレタン部分である、実施形態４３及び４４のいずれか一項に記載の表面修飾窒化ホウ素粒子または方法。
【０１６２】
実施形態４７．前記芳香族化合物が、少なくとも１つの芳香環、少なくとも２つの芳香環、少なくとも３つの芳香環を含む、実施形態４３及び４４のいずれか一項に記載の表面修飾窒化ホウ素粒子または方法。
【０１６３】
実施形態４８．前記芳香族化合物が、フェニル部分、ビフェニル部分、ナフチル部分、フェナントリル部分、メチレンジフェニル部分、トリフェニルメタン部分を含む、実施形態４３及び４４のいずれか一項に記載の表面修飾窒化ホウ素粒子または方法。
【０１６４】
実施形態４９．前記少なくとも２つの補助部分が、アミノ基（−ＮＨ２）、ヒドロキシル基（−ＯＨ）、フルオロ基（−Ｆ）、クロロ基（−Ｃｌ）、ブロモ基（−Ｂｒ）、ヨード基（−Ｉ）、カルボキシル基（−ＣＯＯＨ）、シアノ基（−ＣＮ）、シアネート基（−ＯＣＮ）、イソシアネート基（−ＮＣＯ）、チオール基（−ＳＨ）、またはチオイソシアネート基（−ＮＣＳ）である、実施形態４３及び４４のいずれか一項に記載の表面修飾窒化ホウ素粒子または方法。
【０１６５】
実施形態５０．前記芳香族化合物が、２つのイソシアネート部分、３つのイソシアネート部分、４つのイソシアネート部分、５つのイソシアネート部分を含む、実施形態４３及び４４のいずれか一項に記載の表面修飾窒化ホウ素粒子または方法。
【０１６６】
実施形態５１．窒化ホウ素粒子と、ウレタン部分を介して前記窒化ホウ素粒子と共有結合した芳香族化合物と、前記芳香族化合物の少なくとも２つの補助部分を介して前記芳香族化合物と共有結合した少なくとも２つのオリゴマーと、を含む、オリゴマー機能化窒化ホウ素粒子。
【０１６７】
実施形態５２．オリゴマー機能化窒化ホウ素粒子を形成する方法であって、窒化ホウ素粒子を活性化し、少なくとも１つのヒドロキシル基を形成することと、芳香族化合物と前記窒化ホウ素粒子上の前記少なくとも１つのヒドロキシル基とを化学反応させることと、ここで前記芳香族化合物は、少なくとも２つの補助部分を含み、及び前記少なくとも２つの補助部分を介して、前記芳香族化合物と共有結合した少なくとも２つのオリゴマーを化学反応させることと、を含む、方法。
【０１６８】
実施形態５３．前記窒化ホウ素粒子が、六方晶系窒化ホウ素粒子である、実施形態５１及び５２のいずれか一項に記載のオリゴマー機能化窒化ホウ素粒子または方法。
【０１６９】
実施形態５４．前記窒化ホウ素粒子及び前記芳香族化合物を接続する任意の部分の大部分が、ウレタン部分である、実施形態５１及び５２のいずれか一項に記載のオリゴマー機能化窒化ホウ素粒子または方法。
【０１７０】
実施形態５５．前記芳香族化合物が、少なくとも１つの芳香環、少なくとも２つの芳香環、少なくとも３つの芳香環を含む、実施形態５１及び５２のいずれか一項に記載のオリゴマー機能化窒化ホウ素粒子または方法。
【０１７１】
実施形態５６．前記芳香族化合物が、フェニル部分、ビフェニル部分、ナフチル部分、フェナントリル部分、メチレンジフェニル部分、トリフェニルメタン部分を含む、実施形態５１及び５２のいずれか一項に記載のオリゴマー機能化窒化ホウ素粒子または方法。
【０１７２】
実施形態５７．前記少なくとも２つの補助部分が、アミノ基（−ＮＨ２）、ヒドロキシル基（−ＯＨ）、フルオロ基（−Ｆ）、クロロ基（−Ｃｌ）、ブロモ基（−Ｂｒ）、ヨード基（−Ｉ）、カルボキシル基（−ＣＯＯＨ）、シアノ基（−ＣＮ）、シアネート基（−ＯＣＮ）、イソシアネート基（−ＮＣＯ）、チオール基（−ＳＨ）、またはチオイソシアネート基（−ＮＣＳ）である、実施形態５１及び５２のいずれか一項に記載のオリゴマー機能化窒化ホウ素粒子または方法。
【０１７３】
実施形態５８．前記芳香族化合物が、２つのイソシアネート部分、３つのイソシアネート部分、４つのイソシアネート部分、５つのイソシアネート部分を含む、実施形態５１及び５２のいずれか一項に記載のオリゴマー機能化窒化ホウ素粒子または方法。
【０１７４】
実施形態５９．前記オリゴマー成分が、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイミダゾール（ＰＢＯ及びＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリスルホン、ポリプロピレン（ＰＰ）、ポリスチレン（ＰＳ）、ポリ塩化ビニル（ＰＶＣ）、ポリ（ジメチルシロキサン）、またはフルオロポリマーを含む、実施形態５１及び５２のいずれか一項に記載のオリゴマー機能化窒化ホウ素粒子または方法。
【０１７５】
実施形態６０．前記フッ素系オリゴマーが、ＰＴＦＥ、ＥＴＦＥ、ＦＥＰ、ＥＣＴＦＥ、またはＰＦＡを含む、実施形態５９に記載のオリゴマー機能化窒化ホウ素粒子または方法。
【０１７６】
実施形態６１．少なくとも１つのポリマー成分と、前記ポリマー成分内に分散した修飾窒化ホウ素充填剤材料と、を含み、前記修飾窒化ホウ素充填剤材料が、窒化ホウ素粒子と、ウレタン結合を介して前記窒化ホウ素粒子と共有結合した芳香族化合物と、前記芳香族化合物と共有結合した少なくとも２つのオリゴマー成分と、を含む、ポリマー系複合材。
【０１７７】
実施形態６２．ポリマー系複合材を形成する方法であって、少なくとも１つのポリマー成分をオリゴマー機能化窒化ホウ素粒子の窒化ホウ素充填剤材料と組み合わせることを含み、前記オリゴマー機能化窒化ホウ素粒子の各々が、窒化ホウ素粒子と、ウレタン結合を介して前記窒化ホウ素粒子と共有結合した芳香族化合物と、前記芳香族化合物と共有結合した少なくとも２つのオリゴマー成分と、を含む、方法。
【０１７８】
実施形態６３．前記窒化ホウ素粒子が、六方晶系窒化ホウ素粒子である、実施形態６１及び６２のいずれか一項に記載のポリマー複合材または方法。
【０１７９】
実施形態６４．前記窒化ホウ素粒子及び前記芳香族化合物を接続する任意の部分の大部分が、ウレタン部分である、実施形態６１及び６２のいずれか一項に記載のポリマー複合材または方法。
【０１８０】
実施形態６５．前記芳香族化合物が、少なくとも１つの芳香環、少なくとも２つの芳香環、少なくとも３つの芳香環を含む、実施形態６１及び６２のいずれか一項に記載のポリマー複合材または方法。
【０１８１】
実施形態６６．前記芳香族化合物が、フェニル部分、ビフェニル部分、ナフチル部分、フェナントリル部分、メチレンジフェニル部分、トリフェニルメタン部分を含む、実施形態６１及び６２のいずれか一項に記載のポリマー複合材または方法。
【０１８２】
実施形態６７．前記少なくとも２つの補助部分が、アミノ基（−ＮＨ２）、ヒドロキシル基（−ＯＨ）、フルオロ基（−Ｆ）、クロロ基（−Ｃｌ）、ブロモ基（−Ｂｒ）、ヨード基（−Ｉ）、カルボキシル基（−ＣＯＯＨ）、シアノ基（−ＣＮ）、シアネート基（−ＯＣＮ）、イソシアネート基（−ＮＣＯ）、チオール基（−ＳＨ）、またはチオイソシアネート基（−ＮＣＳ）である、実施形態６１及び６２のいずれか一項に記載のポリマー複合材または方法。
【０１８３】
実施形態６８．前記芳香族化合物が、２つのイソシアネート部分、３つのイソシアネート部分、４つのイソシアネート部分、５つのイソシアネート部分を含む、実施形態６１及び６２のいずれか一項に記載のポリマー複合材または方法。
【０１８４】
実施形態６９．前記ポリマー成分が、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール（ＰＢＯ及びＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリエーテルスルホン（ＰＥＳ）、ポリスルホン（ＰＳ）、ポリプロピレン（ＰＰ）、ポリスチレン（ＰＳ）、ポリ塩化ビニル（ＰＶＣ）、ポリ（ジメチルシロキサン）、またはフルオロポリマーを含む、実施形態６１及び６２のいずれか一項に記載のポリマー複合材または方法。
【０１８５】
実施形態７０．前記フッ素系ポリマーが、ＰＴＦＥ、ＥＴＦＥ、ＦＥＰ、ＥＣＴＦＥ、またはＰＦＡを含む、実施形態６９に記載のポリマー複合材または方法。
【０１８６】
実施形態７１．前記ポリマー成分のモノマー単位が、前記オリゴマーのモノマー単位と同一ファミリーからのものである、実施形態６１及び６２のいずれか一項に記載のポリマー複合材または方法。
【０１８７】
実施形態７２．前記ポリマー成分のモノマー単位が、前記オリゴマー成分のモノマー単位と同一である、実施形態７１に記載のポリマー複合材または方法。
【０１８８】
実施形態７３．前記ポリマー成分が、熱硬化性ポリマーまたは熱可塑性ポリマーを含む、実施形態６１及び６２のいずれか一項に記載のポリマー複合材または方法。
【０１８９】
実施形態７４．前記ポリマー成分が、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイマイダゾール（ＰＢＯ及びＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリエーテルスルホン（ＰＥＳ）、ポリスルホン（ＰＳ）、ポリプロピレン（ＰＰ）、ポリスチレン（ＰＳ）、ポリ塩化ビニル（ＰＶＣ）、ポリ（ジメチルシロキサン）、またはフルオロポリマーを含む、実施形態７３に記載のポリマー複合材または方法。
【０１９０】
実施形態７５．前記ポリマー成分が、フェノールホルムアルデヒド樹脂、ベークライト、Ｎｏｖｏｔｅｘｔ（綿繊維強化フェノール系）、Ｏａｓｉｓ（オープンセルフェノール系発泡体）、Ｍａｒｉｔｅｘ  Ａｑｕａｒｉｕｓ、ポリブタジエン、スチレン−ブタジエンコポリマー、Ｋａｐｔｏｎ（ポリ−オキシジフェニレン−ピロメリトイミド）、脂肪族ポリイミド、芳香族ポリイミド、半芳香族ポリイミド、アクリル化飽和／不飽和脂肪族ポリウレタン、ニトリルゴムをブレンドしたポリブタジエンゴム、スチレン−ブタジエンコポリマー、またはＵＴＥＭを含む、実施形態６１及び６２のいずれか一項に記載のポリマー複合材または方法。
【０１９１】
実施形態７６．前記フッ素系ポリマーが、ＰＴＦＥ、ＥＴＦＥ、ＦＥＰ、ＥＣＴＦＥ、またはＰＦＡを含む、実施形態６１及び６２のいずれか一項に記載のポリマー複合材または方法。
【０１９２】
実施形態７７．前記オリゴマー成分が、シリコーン／シロキサン、フェノール樹脂、エポキシ樹脂、ポリブタジエン、ポリイミド、ポリエステル樹脂、ポリウレタン、ポリ（メチルメタクリレート）（ＰＭＭＡ）、アクリロニトリルブタジエンスチレン（ＡＢＳ）、ポリ乳酸、ポリベンズイミダゾール（ＰＢＯ及びＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリエーテルスルホン（ＰＥＳ）、ポリスルホン（ＰＳ）、ポリプロピレン（ＰＰ）、ポリスチレン（ＰＳ）、ポリ塩化ビニル（ＰＶＣ）、ポリ（ジメチルシロキサン）、またはフルオロポリマーを含む、実施形態６１及び６２のいずれか一項に記載のポリマー複合材または方法。
【０１９３】
実施形態７８．前記フッ素系オリゴマーが、ＰＴＦＥ、ＥＴＦＥ、またはＰＦＡを含む、実施形態７７に記載のポリマー複合材。
【０１９４】
実施形態７９．前記ポリマー系複合材が、少なくとも約１０Ｎ／インチの剥離強度と、少なくとも約０．２Ｗ／ｍＫの熱伝導率を備える、実施形態６１及び６２のいずれか一項に記載のポリマー複合材または方法。
【０１９５】
実施形態８０．前記ポリマー系複合材が、少なくとも約１５Ｎ／インチ、少なくとも約２０Ｎ／インチの剥離強度を備える、実施形態６１及び６２のいずれか一項に記載のポリマー複合材または方法。
【０１９６】
実施形態８１．前記ポリマー系複合材が、少なくとも約１Ｗ／ｍＫの熱伝導率を備える、実施形態６１及び６２のいずれか一項に記載のポリマー複合材または方法。
【実施例】
【０１９７】
実施例１
本明細書に記載された実施形態に従って、サンプルポリマー系複合材Ｓ１を形成した。具体的には、Ｓ１は、本明細書に記載された実施形態に従って形成されたオリゴマー機能化六方晶系窒化ホウ素粉末を含み、ポリブタジエンポリマーマトリックス中で、ポリマーマトリックスに対して１０％の質量比の窒化物粉末と組み合わせた。
【０１９８】
比較のため、２つの比較サンプル複合材ＣＳ１及びＣＳ２を形成した。比較サンプル複合材ＣＳ１は、充填剤を含まない（すなわち、六方晶系窒化ホウ素粉末を含まない）ポリブタジエンポリマーマトリックスを含んだ。比較サンプル複合材ＣＳ２は、ポリブタジエンポリマーマトリックス中で、ポリマーマトリックスに対して１０％の質量比の窒化物粉末と組み合わせた、非修飾六方晶系窒化ホウ素粉末を含んだ。
【０１９９】
サンプルポリマー系複合材Ｓ１、比較サンプル複合材ＣＳ１、及び比較サンプル複合材ＣＳ２の剥離強度を測定し、記録した。剥離強度は、ＩＰＣ標準２．４．９に従って測定した。
【０２００】
剥離強度測定結果を、以下の表１にまとめる。
【０２０１】
【表１】
2019506480.tif 000016
【０２０２】
図４は、サンプルポリマー系複合材Ｓ１、ＣＳ１、及びＣＳ２の各々についての剥離強度のプロットを示す。
【０２０３】
実施例２
本明細書に記載された実施形態に従って、サンプルポリマー系複合材Ｓ２〜Ｓ４を形成した。具体的には、Ｓ２は、本明細書に記載された実施形態に従って形成されたオリゴマー機能化六方晶系窒化ホウ素粉末を含み、ポリブタジエンポリマーマトリックス中で、ポリマーマトリックスに対して２０％の質量比の窒化物粉末と組み合わせた。Ｓ３は、本明細書に記載された実施形態に従って形成されたオリゴマー機能化六方晶系窒化ホウ素粉末を含み、ポリブタジエンポリマーマトリックス中で、ポリマーマトリックスに対して３０％の質量比の窒化物粉末と組み合わせた。Ｓ４は、本明細書に記載された実施形態に従って形成されたオリゴマー機能化六方晶系窒化ホウ素粉末を含み、ポリブタジエンポリマーマトリックス中で、ポリマーマトリックスに対して４０％の質量比の窒化物粉末と組み合わせた。
【０２０４】
比較のため、２つの比較サンプル複合材ＣＳ３及びＣＳ４を形成した。比較サンプル複合材ＣＳ３は、充填剤を含まない（すなわち、六方晶系窒化ホウ素粉末を含まない）ポリブタジエンポリマーマトリックスを含んだ。比較サンプル複合材ＣＳ４は、ポリブタジエンポリマーマトリックス中で、ポリマーマトリックスに対して２０％の質量比の窒化物粉末と組み合わせた、非修飾六方晶系窒化ホウ素粉末を含んだ。
【０２０５】
サンプルポリマー系複合材Ｓ２〜Ｓ４、比較サンプル複合材ＣＳ３、及び比較サンプル複合材ＣＳ４の熱伝導率を測定し、記録した。熱伝導率は、熱拡散率、密度、及び熱容量の積として計算した。より詳細には、面直方向熱伝導率は、面直方向熱拡散率、密度、及び熱容量の積として計算した。各サンプルの熱拡散率は、ＡＳＴＭ  Ｃ−５１８標準に従って、熱流法により測定した。各サンプルの拡散率は、複合材ポリマー層に対し垂直に測定した。各サンプルの熱容量を、Ｎｅｔｚｓｃｈの熱てんびんでＤＳＣ（示差走査熱量計）により測定した。各サンプルの密度は、ヘリウムピクノメトリーにより測定した。
【０２０６】
熱伝導率測定結果を、以下の表２にまとめる。
【０２０７】
【表２】
2019506480.tif 000017
【０２０８】
上記の開示された主題は、制限ではなく例示的であると考えられ、添付の特許請求の範囲は、本発明の実際の範囲内であるこのような全ての変更、改良、及び他の実施形態を含むことを目的とするものである。したがって、法律が最大限許容する範囲内で、本発明の範囲は、以下の特許請求の範囲及びその等価物の許容され得る最も広い解釈によって決定されるべきであり、前述の発明を実施するための形態を制限するものでも限定するものでもない。
【０２０９】
本開示の要約は、特許法を遵守するために記載され、特許請求の範囲または趣旨を解釈するまたは限定するために使用されるものではないという理解の下で提供される。加えて、前述の発明を実施するための形態において、この開示を効率化することを目的として、様々な特徴がまとめられる、または１つの実施形態に記載されている場合がある。この開示は、請求の対象となる実施形態が、各請求項に明示される特徴よりも多くの特徴を必要とするという考えを反映すると解釈されるものではない。むしろ、以下の特許請求の範囲に反映されるように、発明の主題は、任意の開示される実施形態の全ての特徴よりも少ない特徴に関することもある。したがって、以下の特許請求の範囲は、発明を実施するための形態に組み込まれ、各請求項は、請求される主題を別々に定義するものとして自立している。
【図１】
2019506480.tif 000018
【図２】
2019506480.tif 000019
【図３】
2019506480.tif 000020
【図４】
2019506480.tif 000021
【国際調査報告】
2019506480.tif 000022
2019506480.tif 000023
2019506480.tif 000024